(57)【要約】【課題】            近年、防曇性を付与した膜は、自動車用ヘッドランプ、バーチャルリアリティ（ＶＲ）のディスプレイ等の用途に使用されており、さらに高い性能を有する防曇膜が求められている。特に、上記のような用途等に適用するにあたっては、防曇性の他、高硬度かつ高い透明性が求められている。そこで、本発明は、得られる硬化物が高硬度かつ高い透明性を有する活性エネルギー線硬化型防曇性組成物を提供することを目的とする。【解決手段】        非水性多官能（メタ）アクリレートと、非イオン性防曇剤と、水性不飽和基含有混和促進剤と、を含み、前記水性飽和基含有混和促進剤が、非イオン性モノ重合性不飽和基含有モノマーを含む、活性エネルギー線硬化型防曇性組成物。【選択図】          なし【特許請求の範囲】
【請求項１】
非水性多官能（メタ）アクリレートと、非イオン性防曇剤と、水性不飽和基含有混和促進剤と、を含み、
前記水性飽和基含有混和促進剤が、非イオン性モノ重合性不飽和基含有モノマーを含む、活性エネルギー線硬化型防曇性組成物。
【請求項２】
前記非イオン性防曇剤が、ショ糖長鎖脂肪酸エステルである、請求項１に記載の活性エネルギー線硬化型防曇性組成物。
【請求項３】
前記非水性多官能（メタ）アクリレートの含有量が、重合性化合物および前記非イオン性防曇剤の総質量に対して、７．５質量％以上である、請求項１または２に記載の活性エネルギー線硬化型防曇性組成物。
【請求項４】
前記水性不飽和基含有混和促進剤が、（ポリ）エチレングリコールジ（メタ）アクリレートをさらに含む、請求項１〜３のいずれか１項に記載の活性エネルギー線硬化型防曇性組成物。
【請求項５】
前記非イオン性防曇剤に対する前記水性不飽和基含有混和促進剤の質量比（水性不飽和基含有混和促進剤／非イオン性防曇剤）が、０．７５以上である、請求項１〜４のいずれか１項に記載の活性エネルギー線硬化型防曇性組成物。
【請求項６】
前記非イオン性防曇剤および前記水性不飽和基含有混和促進剤の総含有量が、重合性化合物および前記非イオン性防曇剤の総質量に対して、９２．５質量％以下である、請求項１〜５のいずれか１項に記載の活性エネルギー線硬化型防曇性組成物。
【請求項７】
前記非イオン性防曇剤の含有量が、重合性化合物および前記非イオン性防曇剤の総質量に対して、３質量％以上である、請求項１〜６のいずれか１項に記載の活性エネルギー線硬化型防曇性組成物。
【請求項８】
請求項１〜７のいずれか１項に記載の活性エネルギー線硬化型防曇性組成物を硬化してなる硬化物。
【発明の詳細な説明】
【技術分野】
【０００１】
本発明は、活性エネルギー線硬化型防曇性組成物およびこれを用いた硬化物に関する。
【背景技術】
【０００２】
曇りは、表面に付着した水滴が光の乱反射を起こすことにより発生する現象である。このような曇りを防止する防曇方法としては、一般に、水の接触角を小さくする方法、表面に付着する水分を吸水する方法、表面に撥水性を付与して水を撥水する方法等が知られている。このうち、簡便かつ防曇性能が良好であることから、水の接触角を小さくする方法がよく用いられている。
【０００３】
例えば、特許文献１には、所定の構造を有するヒドロキシアルキル（メタ）アクリルアミド類である単量体（Ａ）と、所定の構造を有する水酸基含有ジアクリレート（Ｂ）と、所定の構造を有するジ（メタ）アクリレート単量体（Ｃ）と、光重合開始剤（Ｄ）とを含有し、前記単量体（Ａ）〜（Ｄ）が所定の含有量で含まれる防曇剤組成物に係る発明が記載されている。特許文献１に記載の防曇剤組成物は、水酸基含有ジアクリレート（Ｂ）を含むため、得られる防曇膜が親水性を有することにより水の接触角を小さくすることができ、これにより防曇性能を有する。なお、特許文献１には、前記防曇剤組成物により形成される防曇膜が、優れた防曇性とともに、優れた耐久性を有することが記載されている。
【０００４】
ところで、近年、防曇性を付与した膜は、自動車用ヘッドランプ、バーチャルリアリティ（ＶＲ）のディスプレイ等の用途に使用されており、さらに高い性能を有する防曇膜が求められている。特に、上記のような用途等に適用するにあたっては、防曇性の他、高硬度かつ高い透明性が求められている。
【先行技術文献】
【特許文献】
【０００５】
【特許文献１】特開２０１５−２１８２２７号公報
【発明の概要】
【発明が解決しようとする課題】
【０００６】
特許文献１に記載の防曇剤組成物は、得られる膜が高い防曇性を有するものの、必ずしも十分な硬度があるとはいえないことが判明した。
【０００７】
なお、高硬度を実現しようする場合、三官能以上の多官能のモノマーを使用することが考えられうるが、この場合には十分な膜透明性が得られないことがある。
【０００８】
そこで、本発明は、得られる硬化物が高硬度かつ高い透明性を有する活性エネルギー線硬化型防曇性組成物を提供することを目的とする。
【課題を解決するための手段】
【０００９】
本発明者らは、上記課題を解決すべく、鋭意研究を行った。その結果、非水性多官能（メタ）アクリレートに、非イオン性防曇剤および所定の水性不飽和基含有混和促進剤を併用することで上記課題が解決されうることを見出し、本発明を完成させるに至った。
【００１０】
すなわち、本発明は、非水性多官能（メタ）アクリレートと、非イオン性防曇剤と、水性不飽和基含有混和促進剤と、を含み、前記水性不飽和基含有混和促進剤が、非イオン性モノ重合性不飽和基含有モノマーを含む、活性エネルギー線硬化型防曇性組成物に関する。
【発明の効果】
【００１１】
本発明によれば、得られる硬化物が高硬度かつ高い透明性を有する活性エネルギー線硬化型防曇性組成物が提供される。
【発明を実施するための形態】
【００１２】
以下、本発明を実施するための形態について詳細に説明する。
【００１３】
＜活性エネルギー線硬化型防曇性組成物＞
本発明に係る活性エネルギー線硬化型防曇性組成物は、非水性多官能（メタ）アクリレートと、非イオン性防曇剤と、水性不飽和基含有混和促進剤と、を含む。この際、前記水性不飽和基含有混和促進剤が、非イオン性モノ重合性不飽和基含有モノマーを含むことを特徴とする。
【００１４】
本形態によれば、非水性多官能（メタ）アクリレートを用いることで、これが高度に架橋しうるため、得られる硬化物は高い硬度を有することとなる。
【００１５】
一方で、前記非水性多官能（メタ）アクリレートを用いると、防曇剤と混和できない、または混和しにくくなることがあり、その結果、硬化物の透明性が得られないことがある。これに対し、本形態においては、防曇剤として非イオン性防曇剤を用い、かつ、所定の水性不飽和基含有混和促進剤を用いる。これにより、非水性多官能（メタ）アクリレートに非イオン性防曇剤を好適に混和させることができ、得られる硬化物は高い透明性を有する。
【００１６】
［非水性多官能（メタ）アクリレート］
非水性多官能（メタ）アクリレートは、得られる硬化物に硬度を付与する機能等を有する。なお、本明細書において、「非水性」とは、水（１００ｍＬ）に対する溶解度（２５℃、２５％ＲＨ）が５質量％未満のものを意味する。また、「多官能」とは、（メタ）アクリロイル基が３以上であることを意味し、好ましくは３〜６である。（メタ）アクリロイル基が３以上であると、上述のように、高度な架橋構造を形成しうるため得られる硬化物は高い硬度を有しうる。
【００１７】
なお、本明細書において、「（メタ）アクリレート」とは、メタクリレートおよび／またはアクリレートを意味する。また、「（メタ）アクリル」とは、メタクリルおよび／またはアクリルを意味する。さらに、「（メタ）アクリロイル」とは、メタクリロイルおよび／またはアクリロイルを意味する。
【００１８】
非水性多官能（メタ）アクリレートの具体例としては、特に制限されないが、トリメチロールプロパントリ（メタ）アクリレート、ペンタエリスリトールトリ（メタ）アクリレート、グリセリントリ（メタ）アクリレート、およびこれらのアルキレンオキシド（メチレンオキシド、エチレンオキシド、プロピレンオキシド、ブチレンオキシド等）変性物、並びにアルキレンオキシド変性イソシアヌル酸トリアクリレート等の３官能（メタ）アクリレート；トリメチロールプロパンテトラ（メタ）アクリレート、ペンタエリスリトールテトラ（メタ）アクリレート、グリセリンテトラ（メタ）アクリレート、およびこれらのアルキレンオキシド（メチレンオキシド、エチレンオキシド、プロピレンオキシド、ブチレンオキシド等）変性物、並びにジトリメチロールプロパンテトラアクリレート等の４官能（メタ）アクリレート；ジペンタエリスリトールペンタ（メタ）アクリレート、ジペンタエリスリトールヘキサ（メタ）アクリレート、エトキシ化ペンタエリスリトールテトラ（メタ）アクリレート等の５官能以上の（メタ）アクリレート等が挙げられる。これらのうち、非水性多官能（メタ）アクリレートは、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレートであることがさらに好ましい。
【００１９】
上述の非水性多官能（メタ）アクリレートは、単独で用いても、２種以上を組み合わせて用いてもよい。
【００２０】
非水性多官能（メタ）アクリレートの含有量は、重合性化合物および前記非イオン性防曇剤の総質量に対して、７．５質量％以上であることが好ましく、２２．５質量％以上であることがより好ましく、２２．５〜８５質量％であることがさらに好ましく、２２．５〜５０質量％であることが特に好ましい。非水性多官能（メタ）アクリレートの含有量が７．５質量％以上であると、高い硬度を有する硬化物が得られうることから好ましい。なお、本明細書において、「重合性化合物」とは、重合性の官能基（不飽和基等）を有し、活性エネルギー線により硬化する際に、重合反応を行うことで硬化物の構成要素となるものを意味する。具体的には、前記重合性化合物には、非水性多官能（メタ）アクリレートおよび水性不飽和基含有混和促進剤が含まれる。これらの化合物は、重合性の官能基であるビニル基や（メタ）アクリロイル基等を有し、活性エネルギー線により重合反応を行い、これが硬化物の構成要素となるからである。なお、後述するように、活性エネルギー線硬化型防曇性組成物に含まれうる不飽和基含有オリゴマー等についても重合性化合物に含まれる。他方、重合性の官能基（不飽和基等）を有さないため硬化物の構成要素になるとはいえないもの、例えば、活性エネルギー線硬化型防曇性組成物に含まれうる重合開始剤等については、重合性化合物には含まれない。
【００２１】
また、非水性多官能（メタ）アクリレートの活性エネルギー線硬化型防曇性組成物の固形分に対する含有量は、５質量％以上であることが好ましく、７．５質量％以上であることがより好ましく、１０質量％以上であることがさらに好ましく、２２．５〜５０質量％であることが特に好ましい。なお、本明細書において、「活性エネルギー線硬化型防曇性組成物の固形分」とは、組成物中において、後述する溶媒を除いた成分の総質量を意味する。したがって、活性エネルギー線硬化型防曇性組成物が溶媒を含まない場合には、当該組成物の全質量は固形分と一致する。
【００２２】
［非イオン性防曇剤］
非イオン性防曇剤は、硬化物に防曇性能を付与する機能等を有する。なお、本明細書において、「非イオン性」とは、水中においてイオンとはならないものを意味する。
【００２３】
非イオン性防曇剤としては、特に制限されないが、ショ糖長鎖脂肪酸エステル、グリセリン長鎖脂肪酸エステル、ポリグリセリン長鎖脂肪酸エステル、ソルビタン長鎖脂肪酸エステル、ポリオキシエチレン長鎖アルキルエーテル等が挙げられる。なお、本明細書において「長鎖」とは、炭素原子数が６以上であることを意味し、好ましくは炭素原子数が７〜４０であり、より好ましくは炭素原子数が８〜３０であり、高い防曇性および高い透明性を得る観点から、さらに好ましくは炭素原子数が１０〜２０である。
【００２４】
（ショ糖長鎖脂肪酸エステル）
ショ糖長鎖脂肪酸エステルは、ショ糖と、置換または非置換の飽和長鎖脂肪酸または不飽和長鎖脂肪酸（以下、これらをまとめて単に「長鎖脂肪酸」と称することがある）とのエステルである。
【００２５】
ショ糖
ショ糖はスクロースとも呼ばれ、グルコースおよびフルクトースからなる二糖であり、８つのヒドロキシ基を有している。本形態に係るショ糖長鎖脂肪酸エステルは、前記ヒドロキシ基の１つ以上が前記長鎖脂肪酸とエステル結合を形成した構造を有している。２以上のヒドロキシ基が長鎖脂肪酸とエステル結合を形成する場合には、それぞれのヒドロキシ基に結合する長鎖脂肪酸は同一のものであっても、異なるものであってもよい。
【００２６】
長鎖脂肪酸
長鎖脂肪酸は、特に限定されず、置換または非置換の飽和長鎖脂肪酸または不飽和長鎖脂肪酸である。具体的な長鎖脂肪酸としては、特に制限されないが、カプロン酸、エナント酸、カプリル酸、ペラルゴン酸、カプリン酸、ウンデシル酸、ラウリン酸、トリデシル酸、ミリスチン酸、ペンタデシル酸、パルミチン酸、マルガリン酸、ステアリン酸、ベヘン酸等の飽和長鎖脂肪酸；エイコサペンタエン酸、ドコサヘキサエン酸、リノール酸、α−リノレン酸、γ−リノレン酸、アラキドン酸、パルミトレイン酸、オレイン酸、エルカ酸、ネルボン酸等の不飽和長鎖脂肪酸が挙げられる。
【００２７】
長鎖脂肪酸は置換基を有していてもよく、このような置換基としては、メチル基、エチル基、プロピル基、イソプロピル基、ブチル基、イソブチル基、ｓｅｃ−ブチル基、ｔｅｒｔ−ブチル基、ペンチル基、ヘキシル基、オクチル基、デシル等の炭素原子数１〜１０のアルキル基；シクロプロピル基、シクロブチル基、メチルシクロブチル基、シクロペンチル基、シクロヘキシル基、シクロデシル基等の炭素原子数３〜１０のシクロアルキル基；ビニル基、アリル基、ブテニル基、オクテニル基等の炭素原子数２〜１０のアルケニル基；プロパルギル基、ブチニル基等の炭素原子数２〜１０のアルキニル基；メトキシ基、エトキシ基、プロピルオキシ基等の炭素原子数１〜１０のアルキルオキシ基；アセチル基、エチルカルボニル基等の炭素原子数２〜１０のアルキルカルボニル基；フェニル基、トリル基、キシリル基、クロロフェニル基等の炭素原子数６〜１０のアリール基；ベンジル基等の炭素原子数７〜１０のアラルキル基；フッ素原子、塩素原子、臭素原子、ヨウ素原子等のハロゲン原子；ヒドロキシ基；ニトロ基等が挙げられる。これらの置換基は単独で有していても、２種以上を組み合せて有していてもよい。
【００２８】
上述のうち、長鎖脂肪酸は、良好な塗膜外観を得られる観点から、飽和長鎖脂肪酸であることが好ましく、炭素原子数８〜４０の飽和長鎖脂肪酸であることがより好ましく、組成物の性状安定性の観点から、カプリン酸、ウンデシル酸、ラウリン酸、トリデシル酸、ミリスチン酸、ペンタデシル酸、パルミチン酸であることがさらに好ましい。
【００２９】
ショ糖長鎖脂肪酸エステルは、合成したものを用いてもよいし、市販品を使用してもよい。ショ糖長鎖脂肪酸エステルを合成する場合には、公知の方法が適宜採用されうる。例えば、ショ糖長鎖脂肪酸エステルは、酸触媒下、ショ糖と長鎖脂肪酸とを脱水縮合反応させることにより合成することができる。また、ショ糖長鎖脂肪酸エステルの市販品としては、特に制限されないが、リケマール（登録商標）Ａ、ＸＯ−１００、Ｌ−２５０Ａ、Ｌ−７１−Ｄ、Ｏ−７１−ＤＥ、ＯＬ−１００Ｅ、ポエム（登録商標）Ｊ−００２１、ＤＯ−１００Ｖ、Ｏ−８０Ｖ、ＤＳ−１００Ａ（理研ビタミン株式会社製）、リョートー（登録商標）シュガーエステルＳ−０７０、Ｓ−１７０、Ｓ−２７０、Ｓ−３７０、Ｓ４７０、Ｓ−５７０、Ｓ−９７０、Ｓ−１１７０、Ｓ−１５７０、Ｓ−１６７０、Ｐ−１５７０、Ｐ−１６７０、Ｍ−１６９５、Ｏ−１７０、Ｏ−１５７０、Ｌ−１９５、Ｌ−５９５、Ｌ−１６９５、ＬＷＡ−１５７０、Ｂ−３７０、ＥＲ−１９０、ＥＲ−２９０、ＰＯＳ−１３５（三菱化学フーズ株式会社製）、ＤＫエステルＳＳ、Ｆ−１６０、Ｆ−１４０、Ｆ−１１０、Ｆ−９０、Ｆ−７０、Ｆ−５０、Ｆ−２０Ｗ、Ｆ−１０、Ｆ−Ａ１０Ｅ（第一工業製薬株式会社製）、コスメライクＳＡ−１０、Ｓ−１９０、Ｓ−１６０、Ｓ−１１０、Ｓ−７０、Ｓ−５０、Ｓ−１０、Ｒ−２０、Ｒ−１０、Ｂ−３０、Ｏ−１５０、Ｏ−１０、Ｐ−１６０Ｐ−１０、Ｍ−１６０、Ｌ−１６０、Ｌ−１６０、Ｌ−１６０Ａ、Ｌ−１５０Ａ、Ｌ−５０、Ｌ−１０（第一工業製薬株式会社製）等が挙げられる。
【００３０】
（グリセリン長鎖脂肪酸エステル）
グリセリン長鎖脂肪酸エステルは、グリセリンと、上述の長鎖脂肪酸とのエステルである。
【００３１】
グリセリン
グリセリンは、Ｃ３Ｈ８Ｏ３の化学式で表されるトリオールである。本形態に係るグリセリン長鎖脂肪酸エステルは、グリセリンが有する３つのヒドロキシ基のうちの１つ以上が前記長鎖脂肪酸とエステル結合を形成した構造を有している。２以上のヒドロキシ基が長鎖脂肪酸とエステル結合を形成する場合には、それぞれのヒドロキシ基に結合する長鎖脂肪酸は同一のものであっても、異なるものであってもよい。
【００３２】
長鎖脂肪酸
長鎖脂肪酸については、上述と同様であるから、ここでは説明を省略する。
【００３３】
グリセリン長鎖脂肪酸エステルは、合成したものを用いてもよいし、市販品を使用してもよい。グリセリン長鎖脂肪酸エステルを合成する場合には、公知の方法が適宜採用されうる。また、グリセリン長鎖脂肪酸エステルの市販品としては、特に制限されないが、リケマール（登録商標）Ｓ−１００、Ｓ−１００Ｐ、Ｓ−１００Ａ、Ｈ−１００、Ｂ−１００、ＨＣ−１００、ＸＯ−１００、Ｓ−２００（理研ビタミン株式会社製）等が挙げられる。
【００３４】
（ポリグリセリン長鎖脂肪酸エステル）
ポリグリセリン長鎖脂肪酸エステルは、ポリグリセリンと、上述の長鎖脂肪酸とのエステルである。
【００３５】
ポリグリセリン
ポリグリセリンは、２以上のグリセリンが重合したものである。ポリグリセリンは、グリセリンの重合度により有するヒドロキシ基の数が異なる。例えば、ジグリセリンの場合にはヒドロキシ基を４つ有し、トリグリセリンの場合にはヒドロキシ基を５つ有し、ヘキサグリセリンの場合には８つ有する。なお、ポリグリセリンの重合度は、２〜６であることが好ましく、耐水性の観点から２〜３であることがより好ましい。
【００３６】
本形態に係るポリグリセリン長鎖脂肪酸エステルは、ポリグリセリンが有するヒドロキシ基の１つ以上が前記長鎖脂肪酸とエステル結合を形成した構造を有している。２以上のヒドロキシ基が長鎖脂肪酸とエステル結合を形成する場合には、それぞれのヒドロキシ基に結合する長鎖脂肪酸は同一のものであっても、異なるものであってもよい。
【００３７】
長鎖脂肪酸
長鎖脂肪酸については、上述と同様であるから、ここでは説明を省略する。
【００３８】
ポリグリセリン長鎖脂肪酸エステルは、合成したものを用いてもよいし、市販品を使用してもよい。ポリグリセリン長鎖脂肪酸エステルを合成する場合には、公知の方法が適宜採用されうる。また、ポリグリセリン長鎖脂肪酸エステルの市販品としては、特に制限されないが、リケマール（登録商標）Ｌ−７１−Ｄ、Ｓ−７１−Ｄ、Ｏ−７１−Ｄ（理研ビタミン株式会社製）、ポエムＪ−４０８１Ｖ、Ｊ−００２１、Ｊ−００８１ＨＶ、Ｊ−０３８１Ｖ、ＰＲ−１００、ＰＲ−３００（理研ビタミン株式会社製）、リョートー（登録商標）ポリグリエステルＣＥ−１９Ｄ、ＣＡ−Ｆ４、Ｌ−１０Ｄ、Ｌ−７Ｄ、Ｍ−１０Ｄ、Ｍ−７Ｄ、Ｓ−２８Ｄ、Ｓ−２４Ｄ、ＳＷＡ−２０Ｄ、ＳＷＡ−１５Ｄ、ＳＷＡ−１０Ｄ、ＳＷＡ−１０ＤＢ、Ｏ−５０Ｄ、Ｏ−５００Ｐ、Ｏ−１５Ｄ、Ｂ−１００Ｄ、Ｂ−１００ＤＦ、Ｂ−７０Ｄ（三菱化学フーズ株式会社製）等が挙げられる。
【００３９】
（ソルビタン長鎖脂肪酸エステル）
ソルビタン長鎖脂肪酸エステルは、ソルビタンと、上述の長鎖脂肪酸とのエステルである。
【００４０】
ソルビタン
ソルビタンとは、ソルビトール（グルシトール）の脱水反応により得られる化合物である。具体的な構造としては、１，４−アンヒドロソルビトール、１，５−アンヒドロソルビトール、２，５−アンヒドロソルビトール、１，４：３，６−ジアンヒドロソルビトール等が挙げられる。ソルビタンは構造により有するヒドロキシ基の数が異なる。例えば、１，４−アンヒドロソルビトールはヒドロキシ基を４つ有し、１，４：３，６−ジアンヒドロソルビトールはヒドロキシ基を２つ有する。本形態に係るソルビタン長鎖脂肪酸エステルは、ソルビタンが有するヒドロキシ基の１つ以上が前記長鎖脂肪酸とエステル結合を形成した構造を有している。２以上のヒドロキシ基が長鎖脂肪酸とエステル結合を形成する場合には、それぞれのヒドロキシ基に結合する長鎖脂肪酸は同一のものであっても、異なるものであってもよい。
【００４１】
長鎖脂肪酸
長鎖脂肪酸については、上述と同様であるから、ここでは説明を省略する。
【００４２】
ソルビタン長鎖脂肪酸エステルは、合成したものを用いてもよいし、市販品を使用してもよい。ソルビタン長鎖脂肪酸エステルを合成する場合には、公知の方法が適宜採用されうる。また、ソルビタン長鎖脂肪酸エステルの市販品としては、特に制限されないが、リケマール（登録商標）Ｌ−２５０Ａ、Ｐ−３００、Ｓ−３００Ｗ、ＯＶ−２５０（理研ビタミン株式会社製）、レオドール（登録商標）ＳＰ−Ｌ１０、ＳＰ−Ｐ１０（花王株式会社製）等が挙げられる。
【００４３】
（ポリオキシエチレン長鎖アルキルエーテル）
ポリオキシエチレン長鎖アルキルエーテルは、通常、長鎖アルコールにエチレンオキシドを作用させ、ポリオキシエチレン鎖を伸張させて得られるエーテルである。
【００４４】
長鎖アルコール
長鎖アルコールとしては、特に制限されないが、カプリルアルコール、２−エチルヘキサノール、ペラルゴンアルコール、カプリンアルコール、ラウリルアルコール、ミリスチルアルコール、セタノール、ステアリルアルコール、イソステアリルアルコール、アラキジルアルコール等の飽和長鎖アルコール；パルミチルアルコール、オレイルアルコール、リノレイルアルコール、リノレニルアルコール、リシノレイルアルコール等の不飽和長鎖アルコール等が挙げられる。
【００４５】
ポリオキシエチレン鎖
ポリオキシエチレン鎖は、特に制限されないが、上記長鎖アルコール１モルに対して、エチレンオキシドが、２〜３０モル付加することが好ましく、４〜２０モル付加することがより好ましく、８〜１６モル付加することがさらに好ましい。
【００４６】
ポリオキシエチレン長鎖アルキルエーテルは、合成したものを用いてもよいし、市販品を使用してもよい。ポリオキシエチレン長鎖アルキルエーテルを合成する場合には、公知の方法が適宜採用されうる。また、ポリオキシエチレン長鎖アルキルエーテルの市販品としては、特に制限されないが、リケマール（登録商標）Ｂ−２０５、Ｏ−８５２（理研ビタミン株式会社製）等が挙げられる。
【００４７】
上述の非イオン性防曇剤のうち、透明性が得られる観点からショ糖長鎖脂肪酸エステルを用いることが好ましく、ショ糖カプリン酸エステル、ショ糖ウンデシル酸エステル、ショ糖ラウリン酸エステル、ショ糖トリデシル酸エステル、ショ糖ミリスチン酸エステルを用いることがより好ましく、ショ糖ウンデシル酸エステル、ショ糖ラウリン酸エステル、ショ糖トリデシル酸エステル、ショ糖ミリスチン酸エステルを用いることがさらに好ましい。
【００４８】
なお、上述の非イオン性防曇剤は、単独で用いても、２種以上を組み合わせて用いてもよい。
【００４９】
非イオン性防曇剤のＨＬＢ（親水親油バランス；Hydrophile-Lipophile Balance）は、１０〜２０であることが好ましく、１５〜２０であることがより好ましい。非イオン性防曇剤のＨＬＢが１０以上であると、十分な防曇性を発揮できることから好ましい。一方、非イオン性防曇剤のＨＬＢが２０以下であると、十分な耐水性を維持できることから好ましい。なお、本明細書において「ＨＬＢ」の値は、グリフィン法によって測定された値を採用するものとする。
【００５０】
非イオン性防曇剤の含有量は、重合性化合物および非イオン性防曇剤の総質量に対して、３質量％以上であることが好ましく、７．５質量％以上であることがより好ましく、７．５〜５０質量％であることがさらに好ましい。非イオン性防曇剤の含有量が３質量％以上であると、高い防曇性が得られうることから好ましい。
【００５１】
また、非イオン性防曇剤の活性エネルギー線硬化型防曇性組成物の固形分に対する含有量は、１質量％以上であることが好ましく、３質量％以上であることがより好ましく、７．５質量％以上であることがさらに好ましく、７．５〜５０質量％であることが特に好ましい。
【００５２】
［水性不飽和基含有混和促進剤］
水性不飽和基含有混和促進剤は、上述の非水性多官能（メタ）アクリレートと、非イオン性防曇剤との混和を促進する機能を有する。これにより、高硬度を有しつつ、高い透明性を有する硬化物が得られうる。なお、本明細書において、「水性」とは、水（１００ｍＬ）に対する溶解度（２５℃、２５％ＲＨ）が５質量％以上のものを意味する。
【００５３】
水性不飽和基含有混和促進剤は、非イオン性モノ重合性不飽和基含有モノマーを含む。その他、必要に応じて、非イオン性ジ重合性不飽和基含有モノマー等をさらに含んでいてもよい。
【００５４】
（非イオン性モノ重合性不飽和基含有モノマー）
非イオン性モノ重合性不飽和基含有モノマーは、水性かつ非イオン性であることから、界面活性作用を有する非イオン性防曇剤を非水性多官能（メタ）アクリレートと好適に混和することができ、また、得られる硬化物についても好適な混和性が維持されうる。なお、本明細書において、「モノ重合性不飽和基含有モノマー」とは、分子中に重合性不飽和を１つ有することを意味する。この際、前記「重合性不飽和」とは、活性エネルギー線により重合しうる不飽和基を意味し、ビニル基（ビニル基を構成する水素原子の少なくとも１つが置換基により置換されているものを含む）の他、（メタ）アクリロイル基、（メタ）アクリルアミド基等を含む。
【００５５】
非イオン性モノ重合性不飽和基含有モノマーとしては、特に制限されないが、酢酸ビニル、アクリロニトリル、Ｎ−ビニル−２−ピロリドン、Ｎ−ビニルホルムアミド、Ｎ−ビニルアセトアミド等のビニルモノマー；メチルアクリレート、２−ヒドロキシエチル（メタ）アクリレート、２−ヒドロキシプロピル（メタ）アクリレート、４−ヒドロキシブチル（メタ）アクリレート、アクリロイルモルホリン等の（メタ）アクリルモノマー；Ｎ，Ｎ−ジメチル（メタ）アクリルアミド、Ｎ，Ｎ−ジエチル（メタ）アクリルアミド、Ｎ−イソプロピル（メタ）アクリルアミド、ジアセトン（メタ）アクリルアミド、ヒドロキシエチル（メタ）アクリルアミド等の（メタ）アクリルアミドモノマー等が挙げられる。これらのうち、ビニルモノマーを用いることが好ましく、アクリロニトリル、Ｎ−ビニル−２−ピロリドン、Ｎ−ビニルホルムアミド、Ｎ−ビニルアセトアミドを用いることがより好ましく、アクリロニトリル、Ｎ−ビニル−２−ピロリドンを用いることがさらに好ましい。
【００５６】
なお、上述の非イオン性モノ重合性不飽和基含有モノマーは単独で用いても、２種以上を組み合わせて用いてもよい。
【００５７】
非イオン性モノ重合性不飽和基含有モノマーの含有量は、重合性化合物および非イオン性防曇剤の総質量に対して、５〜６０質量％であることが好ましく、１５〜４５質量％であることがより好ましい。非イオン性モノ重合性不飽和基含有モノマーの含有量が５質量％以上であると、得られる硬化物が高い透明性を有しうることから好ましい。一方、非イオン性重合性不飽和基含有モノマーの含有量が６０質量％以下であると、得られる硬化物が高い耐水性を有しうることから好ましい。
【００５８】
また、非イオン性モノ重合性不飽和基含有モノマーの活性エネルギー線硬化型防曇性組成物の固形分に対する含有量は、３質量％以上であることが好ましく、５質量％以上であることがより好ましく、１０〜６０質量％であることがさらに好ましく、１５〜４５質量％であることが特に好ましい。
【００５９】
（非イオン性ジ重合性不飽和基含有モノマー）
非イオン性ジ重合性不飽和基含有モノマーは、水性かつ非イオン性であることから界面活性作用を有する非イオン性防曇剤を非水性多官能（メタ）アクリレートに好適に混和することができる。なお、一実施形態において、分子中に重合性不飽和基を２つ有するため、架橋度が高くなり、得られる硬化物の硬度および耐水性が向上しうる。なお、本明細書において、「ジ重合性不飽和基含有モノマー」とは、分子中に重合性不飽和基を２つ有することを意味する。
【００６０】
非イオン性ジ重合性不飽和基含有モノマーとしては、特に制限されないが、エチレングリコールジ（メタ）アクリレート、ポリエチレングリコール（２００）ジ（メタ）アクリレート、ポリエチレングリコール（３００）ジ（メタ）アクリレート、ポリエチレングリコール（４００）ジ（メタ）アクリレート、ポリエチレングリコール（６００）ジ（メタ）アクリレート、ポリエチレングリコール（１０００）ジ（メタ）アクリレート等の（ポリ）エチレングリコールジ（メタ）アクリレート等が挙げられる。これらのうち、耐水性の観点から、（ポリ）エチレングリコールジ（メタ）アクリレートを用いることが好ましく、ポリエチレングリコール（２００）ジアクリレート、ポリエチレングリコール（３００）ジアクリレート、ポリエチレングリコール（４００）ジアクリレート、ポリエチレングリコール（６００）ジアクリレート、ポリエチレングリコール（１０００）ジアクリレートを用いることがより好ましく、ポリエチレングリコール（２００）ジアクリレート、ポリエチレングリコール（３００）ジアクリレート、ポリエチレングリコール（４００）ジアクリレートを用いることがさらに好ましい。なお、ポリエチレングリコールジ（メタ）アクリレートの括弧の数値は、ポリエチレングリコール部のおよその重量平均分子量を意味するものであり、通常、括弧の数値±１０％の範囲となる。
【００６１】
なお、上述の非イオン性ジ重合性不飽和基含有モノマーは単独で用いても、２種以上を組み合わせて用いてもよい。
【００６２】
非イオン性ジ重合性不飽和基含有モノマーの含有量は、重合性化合物および非イオン性防曇剤の総質量に対して、５〜５０質量％であることが好ましく、１０〜４０質量％であることがより好ましい。非イオン性ジ重合性不飽和基含有モノマーの含有量が５質量％以上であると、得られる硬化物が高硬度や高い耐水性を有しうることから好ましい。一方、非イオン性ジ重合性不飽和基含有モノマーの含有量が５０質量％以下であると、高い耐水性が得られうることから好ましい。
【００６３】
また、非イオン性ジ重合性不飽和基含有モノマーの活性エネルギー線硬化型防曇性組成物の固形分に対する含有量は、３質量％以上であることが好ましく、５質量％以上であることがより好ましく、７．５〜５０質量％であることがさらに好ましく、１０〜４０質量％であることが特に好ましい。
【００６４】
水性不飽和基含有混和促進剤の含有量は、重合性化合物および非イオン性防曇剤の総質量に対して、１５〜８０質量％であることが好ましく、２０〜７５質量％であることがより好ましい。水性不飽和基含有混和促進剤の含有量が１５質量％以上であると、非水性多官能（メタ）アクリレートと非イオン性防曇剤とが好適に混和し、得られる硬化物が高い透明性を有しうることから好ましい。一方、水性不飽和基含有混和促進剤の含有量が８０質量％以下であると、相対的に非水性多官能（メタ）アクリレートおよび／または非イオン性防曇剤の含有量が高くなり、得られる硬化物が高い硬度および／または高い防曇性能を有しうることから好ましい。
【００６５】
また、水性不飽和基含有混和促進剤の活性エネルギー線硬化型防曇性組成物の固形分に対する含有量は、１０質量％以上であることが好ましく、１５〜８０質量％であることがより好ましく、２０〜７５質量％であることがさらに好ましい。
【００６６】
さらに、非イオン性防曇剤および水性不飽和基含有混和促進剤の総含有量は、重合性化合物および非イオン性防曇剤の総質量に対して、９２．５質量％以下であることが好ましく、７５質量％以下であることがより好ましく、６５質量％以下であることがさらに好ましく、４０〜６５質量％であることが特に好ましい。非イオン性防曇剤および水性不飽和基含有混和促進剤の総含有量が９２．５質量％以下であると、得られる硬化物中における親水性の成分が減少することにより、高い耐水性が得られうることから好ましい。
【００６７】
また、非イオン性防曇剤に対する水性不飽和基含有混和促進剤の質量比（水性不飽和基含有混和促進剤／非イオン性防曇剤）は、０．７５以上であることが好ましく、１．５以上であることがより好ましく、１．７５以上であることがさらに好ましく、１．７５〜３であることが特に好ましい。非イオン性防曇剤に対する水性不飽和基含有混和促進剤の質量比（水性不飽和基含有混和促進剤／非イオン性防曇剤）が０．７５以上であると、水性不飽和基含有混和促進剤による非イオン性防曇剤の非水性多官能（メタ）アクリレートへの混和促進機能が好適に作用し、得られる硬化物の透明性が高くなり得ることから好ましい。
【００６８】
一実施形態において、水性不飽和基含有混和促進剤は、少なくとも高水性不飽和基含有混和促進剤を含むことが好ましい。高水性不飽和基含有混和促進剤を含むことで、多官能性（メタ）アクリレートと、非イオン性防曇剤との混和が効果的に行うことが可能となりうる。
【００６９】
また、別の一実施形態において、低水性不飽和基含有混和促進剤および高水性不飽和基含有混和促進剤を併用することが好ましい。低水性不飽和基含有混和促進剤および高水性不飽和基含有混和促進剤を併用することで、非水性多官能（メタ）アクリレートと非イオン性防曇剤との混和を促進しつつ、硬度、耐水性等をいっそう高くすることが可能となりうる。
【００７０】
なお、本明細書において「低水性」とは、水性に該当する不飽和基含有混和促進剤のうち、水への溶解度が相対的に低いもの、すなわち、水（１００ｍＬ）に対する溶解度（２５℃、２５％ＲＨ）が５〜５０質量％のものを意味する。一方、「高水性」とは、水性に該当する不飽和基含有混和促進剤のうち、水への溶解度が相対的に高いもの、すなわち、水（１００ｍＬ）に対する溶解度（２５℃、２５％ＲＨ）が５０質量％超のものを意味する。
【００７１】
低水性不飽和基含有混和促進剤としては、上述の水性不飽和基含有混和促進剤のうち、例えば、アクリロニトリル、メチルアクリレート、ジビニルベンゼン、エチレングリコールジアクリレート、ポリエチレングリコール（２００）ジアクリレート、ポリエチレングリコール（３００）ジアクリレート、ポリエチレングリコール（４００）ジアクリレート、ポリエチレングリコール（６００）ジアクリレート等が挙げられる。
【００７２】
また、高水性不飽和基含有混和促進剤としては、上述の水性不飽和基含有混和促進剤のうち、例えば、酢酸ビニル、Ｎ−ビニル−２−ピロリドン、２−ヒドロキシエチル（メタ）アクリレート、アクリロイルモルホリン、Ｎ，Ｎ−ジメチル（メタ）アクリルアミド、Ｎ，Ｎ−ジエチル（メタ）アクリルアミド、Ｎ−イソプロピル（メタ）アクリルアミド、ジメチルアミノプロピル（メタ）アクリルアミド、ジアセトン（メタ）アクリルアミド、Ｎ−ビニルホルムアミド、Ｎ−ビニルアセトアミド等が挙げられる。
【００７３】
低水性不飽和基含有混和促進剤に対する高水性不飽和基含有混和促進剤の質量比（高水性不飽和基含有混和促進剤／低水性不飽和基含有混和促進剤）は、０．２５以上であることが好ましく、０．２５〜２．０であることがより好ましい。前記質量比が０．２５以上であると、得られる硬化物が高い耐水性および高い硬度を有しうることから好ましい。なお、前記質量比が２以下であると、得られる硬化物が高い透明性が有しうることからより好ましい。
【００７４】
［他の不飽和基含有化合物］
一実施形態において、活性エネルギー線硬化型防曇性組成物は、本発明の効果を阻害しない範囲において、上述の非イオン性多官能（メタ）アクリレートおよび水性不飽和基含有混和促進剤以外の他の不飽和基含有化合物を含んでいてもよい。
【００７５】
前記他の不飽和基含有化合物としては、特に制限されないが、フェノキシエチル（メタ）アクリレート、フェノキシベンジル（メタ）アクリレート、シクロヘキシル（メタ）アクリレート、トリメチルシクロヘキシル（メタ）アクリレート、シクロヘキシルメチル（メタ）アクリレート、シクロヘキシルエチル（メタ）アクリレート、２−エチルヘキシル（メタ）アクリレート、ジプロピレングリコールモノ（メタ）アクリレート、イソボルニル（メタ）アクリレート、イソノニル（メタ）アクリレート、ベンジル（メタ）アクリレート、フェニルベンジル（メタ）アクリレート、ラウリル（メタ）アクリレート、テトラヒドロフルフリル（メタ）アクリレート、エトキシエトキシエチル（メタ）アクリレート、２−（メタ）アクリロイルオキシエチルサクシネート、メチルメタクリレート、エチル（メタ）アクリレート、ｎ−ブチル（メタ）アクリレート、ｎ−ペンチル（メタ）アクリレート、ｎ−ヘキシル（メタ）アクリレート、イソブチル（メタ）アクリレート、ｔｅｒｔ−ブチル（メタ）アクリレート、ｎ−オクチル（メタ）アクリレート、イソオクチル（メタ）アクリレート、２−エチルメトキシ（メタ）アクリレート、２−エチルエトキシ（メタ）アクリレート、２−エチルブトキシ（メタ）アクリレート、ｎ−デシル（メタ）アクリレート、イソデシル（メタ）アクリレート、ラウリル（メタ）アクリレート、ブトキシジエチレングリコール（メタ）アクリレート、ブトキシトリエチレングリコール（メタ）アクリレート、メトキシジエチレングリコール（メタ）アクリレート、メトキシトリエチレングリコール（メタ）アクリレート、メトキシポリエチレングリコール（メタ）アクリレート、２−ヒドロキシエチル（メタ）アクリレート、２−ヒドロキシプロピル（メタ）アクリレート、４−ヒドロキシブチル（メタ）アクリレート、ジメチルアミノエチル（メタ）アクリレート、ジエチルアミノエチル（メタ）アクリレート、２−（メタ）アクリロイルオキシエチルコハク酸、２−（メタ）アクリロイルオキシエチルヘキサヒドロフタル酸、グリシジル（メタ）アクリレート、２−ヒドロキシ−３−フェノキシプロピル（メタ）アクリレート、ジシクロペンテニル（メタ）アクリレート、ジシクロペンテニルオキシエチル（メタ）アクリレート、ジシクロペンタニル（メタ）アクリレート、ジシクロペンタニルオキシエチル（メタ）アクリレート、ペンタメチルピペリジニル（メタ）アクリレート、テトラメチルピペリジニル（メタ）アクリレート、（２ーメチル−２−エチル−１，３−ジオキソラン−４−イル）メチル（メタ）アクリレート、（３−エチルオキセタン−３−イル）メチルアクリレート、環状トリメチロールプロパンホルマル（メタ）アクリレート等の非水性非イオン性モノ重合性不飽和基含有モノマー；（メタ）アクリル酸、イタコン酸、クロトン酸、スチレンスルホン酸ナトリウム、ビニルスルホン酸、ジメチルアミノプロピル（メタ）アクリルアミド塩化メチル４級塩等の水性イオン性モノ重合性不飽和基含有モノマー；１，６−ヘキサンジオールジ（メタ）アクリレート、１，４−ブタンジオールジ（メタ）アクリレート、１，３−ブチレングリコールジ（メタ）アクリレート、１，９−ノナンジオールジ（メタ）アクリレート、１，１０−デカンジオールジ（メタ）アクリレート、ネオペンチルグリコールジ（メタ）アクリレート、エチレンオキシド変性１，６−ヘキサンジオールジ（メタ）アクリレート、ヒドロキシピバリン酸ネオペンチルグリコールジ（メタ）アクリレート、プロピレンオキシド変性ネオペンチルグリコールジ（メタ）アクリレート、トリプロピレングリコールジ（メタ）アクリレート、ジプロピレングリコールジ（メタ）アクリレート、トリエチレングリコールジ（メタ）アクリレート、ビスフェノールＡのエチレンオキシド変性ジ（メタ）アクリレート、ビスフェノールＡのプロピレンオキシド変性ジ（メタ）アクリレート、ビスフェノールＦのエチレンオキシド変性ジ（メタ）アクリレート、トリシクロデカンジメタノールジ（メタ）アクリレート、テトラエチレングリコールジ（メタ）アクリレート、ポリエチレングリコールジ（メタ）アクリレート、ポリプロピレングリコールジ（メタ）アクリレート、グリセリンのプロピレンオキシド変性トリ（メタ）アクリレート、２−ヒドロキシ−３−アクリロイロキシプロピル（メタ）アクリレート、ビスフェノキシエタノールフルオレンのエチレンオキシド変性ジ（メタ）アクリレート、ポリテトラメチレングリコールジ（メタ）アクリレート、エトキシ化イソシアヌル酸トリ（メタ）アクリレート、フェノキシエチレングリコール（メタ）アクリレート、ステアリル（メタ）アクリレート、２−（メタ）アクリロイルオキシエチルサクシネート、トリフロロエチル（メタ）アクリレート３−メチル−１，５ペンタンジオールジ（メタ）アクリレート等の非水性非イオン性ポリ重合性不飽和基含有モノマー；種々エポキシアクリレート、ウレタンアクリレート、不飽和ポリエステル等の不飽和基含有オリゴマー等が挙げられる。
【００７６】
これらの他の不飽和基含有化合物は、単独で用いても、２種以上を組み合わせて用いてもよい。
【００７７】
他の不飽和基含有化合物の含有量は、重合性化合物および非イオン性防曇剤の総質量に対して、５０質量％以下であることが好ましい。
【００７８】
また、他の不飽和基含有化合物の活性エネルギー線硬化型防曇性組成物の固形分に対する含有量は、５０質量％以下であることが好ましく、０．１〜３０質量％であることがより好ましい。
【００７９】
［イオン性界面活性剤］
一実施形態において、活性エネルギー線硬化型防曇性組成物は、本発明の効果を阻害しない範囲でイオン性界面活性剤を含んでいてもよい。なお、本明細書において、「イオン性」とは、水中において電離してイオンとなるものを意味する。
【００８０】
前記イオン性界面活性剤としては、特に制限されないが、陰イオン性界面活性剤、陽イオン性界面活性剤、両性界面活性剤が挙げられる。
【００８１】
前記陰イオン性界面活性剤、としては、特に制限されないが、オレイン酸ナトリウム、ラウリン酸ナトリウム、カプリン酸ナトリウム、カプリル酸ナトリウム、カプロン酸ナトリウム、ステアリン酸カリウム、ステアリン酸マグネシウム、ステアリン酸カルシウム、オレイン酸カルシウム、ステアロイル乳酸カルシウム等のカルボン酸類；１−ヘキサンスルホン酸ナトリウム、１−オクタンスルホン酸ナトリウム、ドデシルベンゼンスルホン酸ナトリウム、アリールアルキルポリエーテルスルホン酸ナトリウム、３，３−ジスルホンジフェニル尿素−４，４−ジアゾビスアミノ−８−ナフトール−６−スルホン酸ナトリウム、オルトカルボキシベンゼンアゾジメチルアニリン、２，２，５，５−テトラメチル−トリフェニルメタン−４，４−ジアゾビス−β−ナフトール−６−スルホン酸ナトリウム等のスルホン酸類；ラウリル硫酸ナトリウム（ドデシル硫酸ナトリウム：ＳＤＳ）、テトラデシル硫酸ナトリウム、ペンタデシル硫酸ナトリウム、オクチル硫酸ナトリウム等の硫酸エステル類；ポリオキシエチレンアルキルエーテル硫酸ナトリウム（ポリオキシエチレンラウリルエーテル硫酸ナトリウム）等のポリオキシエチレンアルキルエーテル硫酸エステル類；ラウリルリン酸等のリン酸類が挙げられる。
【００８２】
前記陽イオン性界面活性剤としては、特に制限されないが、塩化テトラメチルアンモニウム、水酸化テトラメチルアンモニウム、塩化テトラブチルアンモニウム、塩化ドデシルジメチルベンジルアンモニウム、塩化ドデシルトリメチルアンモニウム、臭化ヘキサデシルトリメチルアンモニウム、塩化ベンザルコニウム、塩化ベンゼトニウム等の第４級アンモニウム塩類；モノメチルアミン塩酸塩、ジメチルアミン塩酸塩等のアルキルアミン塩類；塩化ブチルピリジニウム等のピリジニウム塩類が挙げられる。
【００８３】
前記両性界面活性剤としては、特に制限されないが、ラウリルジメチルアミノ酢酸ベタイン、ステアリルジメチルアミノ酢酸ベタイン等のアルキルベタイン類：コカミドプロピルベタイン等の脂肪酸アミドプロピルベタイン類；２−アルキル−Ｎ−カルボキシメチル−Ｎ−ヒドロキシエチルイミダゾリニウムベタイン等のアルキルイミダゾール類；ラウロイルグルタミン酸ナトリウム等のアミノ酸類；ラウリルジメチルアミンＮ−オキシド、オレイルジメチルアミンＮ−オキシド等のアミンオキシド類が挙げられる。
【００８４】
上述のイオン性界面活性剤は単独で用いても、２種以上を組み合わせて用いてもよい。
【００８５】
イオン性界面活性剤の活性エネルギー線硬化型防曇性組成物の固形分に対する含有量は、５質量％以下であることがより好ましい。
【００８６】
［溶媒］
一実施形態において、活性エネルギー線硬化型防曇性組成物は溶媒を含んでいてもよい。溶媒を含むことで、前記組成物の粘度を調整することができる。
【００８７】
溶媒としては、特に制限されないが、メタノール、エタノール、１−プロパノール、ｔ−ブタノール、ジアセトンアルコール等のアルコール溶媒；エチレングリコールモノメチルエーテル、エチレングリコールモノエチルエーテル、エチレングリコールモノブチルエーテル、プロピレングリコールモノメチルエーテル、プロピレングリコールモノエチルエーテル、カルビトール、セロソルブ等のアルコールエーテル溶媒；アセトン、メチルエチルケトン、メチルイソブチルケトン、シクロヘキサノン等のケトン溶媒；酢酸メチル、酢酸エチル、酢酸ブチル等のエステル溶媒；トルエン、キシレン、ジブチルヒドロキシトルエン等の芳香族溶媒等が挙げられる。
【００８８】
上述の溶媒は単独で用いても、２種以上を組み合わせて用いてもよい。
【００８９】
溶媒の含有量としては、活性エネルギー線硬化型防曇性組成物の固形分１００質量部に対して、０〜３００質量部であることが好ましく、１０〜１００質量部であることがより好ましい。溶媒の含有量が３００質量部以下であると、膜厚を制御しやすいことから好ましい。なお、溶媒の含有量が１０質量部以上であると、スプレー塗装、フローコート等種々塗工方式が採用できることから好ましい。
【００９０】
［重合開始剤］
一実施形態において、活性エネルギー線硬化型防曇性組成物は重合開始剤を含んでいてもよい。
【００９１】
前記重合開始剤としては、特に制限されないが、ジ−ｔ−ブチルペルオキシド、ｔ−ブチルヒドロペルオキシド、過酸化ベンゾイル、メチルエチルケトンペルオキシド、３，５，５−トリメチルヘキサノイルペルオキシド、ｔ−ブチルペルオキシピバレート、ｔ−ブチルペルオキシネオデカネート等の有機過酸化物；アゾビスイソブチロニトリル（ＡＩＢＮ）、２，２’−アゾビス−２−メチルブチロニトリル、１，１’−アゾビス（シクロヘキサンカルボニトリル）（ＡＢＣＮ）等のアゾ化合物；２，２−ジメトキシ−１，２−ジフェニルエタン−１−オン、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、２−ヒロドキシ−１−｛４−［４−（２−ヒドロキシ−２−メチル−プロピオニル）−ベンジル］フェニル｝−２−メチル−プロパン−１−オン、２−メチル−１−（４−メチルチオフェニル）−２−モルホリノプロパン−１−オン、２−（ジメチルアミノ）−２−［（４−メチルフェニル）メチル］−１−［４−（４−モルホリニル）フェニル］−１−ブタノン等のアルキルフェノン化合物；２，４，６−トリメチルベンゾイルジフェニルホフィンオキシド、ビス（２，４，６−トリメチルベンゾイル）−フェニルホスフィンオキシド等のアシルホスフィンオキシド化合物等が挙げられる。
【００９２】
上述の重合開始剤は単独で用いても、２種以上を組み合わせて用いてもよい。
【００９３】
重合開始剤の含有量としては、活性エネルギー線硬化型防曇性組成物の固形分１００質量部に対して、０．１〜１０質量部であることが好ましく、１〜５質量部であることがより好ましい。重合開始剤の含有量が０．１質量部以上であると、硬化反応が好適に進行し、高い硬度を有する硬化物が得られうることから好ましい。一方、重合開始剤の含有量が１０質量部以下であると、黄変等が生じにくく、高い透明性を有する硬化物が得られうることから好ましい。
【００９４】
（他の添加物）
一実施形態において、活性エネルギー線硬化型防曇性組成物は重合開始剤を、必要に応じて他の添加物を含んでいてもよい。
【００９５】
当該他の添加物としては、例えば、消泡剤、可塑剤、造膜助剤、増粘剤、顔料、顔料分散剤、耐候性改良剤、熱安定剤等が挙げられる。これらの他の添加物は単独で用いても、２種以上を組み合わせて用いてもよい。
【００９６】
＜活性エネルギー線硬化型防曇性組成物の製造方法＞
活性エネルギー線硬化型防曇性組成物の製造方法は、特に制限されず、公知の方法を適用することができる。
【００９７】
例えば、活性エネルギー線硬化型防曇性組成物は、非水性多官能（メタ）アクリレートおよび水性不飽和基含有混和促進剤を混合した後、非イオン性防曇剤を混合して製造してもよいし、非イオン性防曇剤および水性不飽和基含有混和促進剤を混合した後、非水性多官能（メタ）アクリレートを混合して製造してもよい。また、活性エネルギー線硬化型防曇性組成物が、水性不飽和基含有混和促進剤として、非イオン性モノ重合性不飽和基含有モノマーとともに非イオン性ジ重合性不飽和基含有モノマーを含む場合には、非イオン性モノ重合性不飽和基含有モノマーおよび非イオン性ジ重合性不飽和基含有モノマーを予め混合し、これを非水性多官能（メタ）アクリレートと混合し、次いで非イオン性防曇剤とさらに混合してもよいし、非イオン性モノ重合性不飽和基含有モノマーおよび非水性多官能（メタ）アクリレートと、非イオン性ジ重合性不飽和基含有モノマーおよび非イオン性防曇剤と、をそれぞれ混合し、得られた２つの混合物を混合してもよい。さらに、活性エネルギー線硬化型防曇性組成物が、他の不飽和基含有化合物、イオン性界面活性剤、溶媒、重合開始剤、他の添加物等を含む場合には、これらを適宜混合することができる。
【００９８】
混合条件についても特に制限されず、乾式であっても湿式であってもよい。また、混合温度、混合圧力等についても特に制限されず適宜決定されうる。
【００９９】
＜硬化物＞
本発明の一形態によれば、硬化物が提供される。前記硬化物は、上述の活性エネルギー線硬化型防曇性組成物を硬化されてなる。
【０１００】
硬化物は、防曇性能を有し、高硬度かつ高い透明性を有する。また、一実施形態において、硬化物は高い耐水性を有する。かような高い性能を有する硬化物は、自動車用ヘッドランプ、バーチャルリアリティ（ＶＲ）のディスプレイ等の用途に好適に使用されうる。また、眼鏡、ゴーグル、種々ミラー、種々窓等の用途にも好適に使用することができる。
【０１０１】
硬化物の膜厚は、適用される用途によっても異なるが、５〜１００μｍであることが好ましく、１０〜５０μｍであることがより好ましい。
【０１０２】
なお、硬化物は、通常、活性エネルギー線硬化型防曇性組成物を塗布し、得られた塗膜に活性エネルギー線を照射することで得ることができる。
【０１０３】
この際、塗布方法としては、特に制限されず、バーコーター塗工、メイヤーバー塗工、エアナイフ塗工、グラビア塗工、リバースグラビア塗工、オフセット印刷、フレキソ印刷、スクリーン印刷法等の公知の手法が採用されうる。
【０１０４】
また、照射される活性エネルギー線についても特に制限されず、紫外線、電子線等が挙げられる。
【０１０５】
使用される光源についても特に制限されず、例えば、紫外線光源としては、キセノンランプ、高圧水銀ランプ、メタルハライドランプ、ＬＥＤ等が挙げられる。また、電子線光源としては、コッククロフトワルト型、バンデグラフト型、共振変圧器型、絶縁コア変圧器型、直線型、ダイナミトロン型、高周波型等の電子線加速器が挙げられる。
【０１０６】
活性エネルギー線の積算光量は、特に制限されないが、５０〜５０００ｍＪ／ｃｍ２であることが好ましく、３００〜１０００ｍＪ／ｃｍ２であることがより好ましい。積算光量が上記範囲であると、未硬化部分の発生の防止または抑制ができることから好ましい。
【０１０７】
なお、活性エネルギー線の照射は、一段階で行ってもよいし、二段階以上に分けて行ってもよい。
【実施例】
【０１０８】
以下、実施例を用いて本発明を説明するが、本発明は実施例の記載に制限されるものではない。なお、実施例において「部」の表示を用いるが、特に断りがない限り「質量部」を表す。
【０１０９】
＜活性エネルギー線硬化型防曇性組成物の製造＞
［実施例１］
非水性多官能（メタ）アクリレートであるアロニックスＭ−４０４（ジペンタエリスリトールペンタ／ヘキサアクリレート（ＤＰＨＡ）、東亞合成株式会社製）４０部と、非イオン性防曇剤であるリケマールＡ（ショ糖ラウリル酸エステル、理研ビタミン株式会社製）２０部と、非イオン性モノ重合性不飽和基含有モノマーであるアクリロイルモルホリン（ＡＣＭＯ）（ＫＪケミカルズ社製）４０部と、光重合開始剤であるイルガキュア（登録商標）１８４Ｄ（１−ヒドロキシシクロヘキシルフェニルケトン、ＢＡＳＦ株式会社製）３部と、を混合して活性エネルギー線硬化型防曇性組成物を製造した。
【０１１０】
［実施例２］
リケマールＡに代えて、ポリグリセリンラウリン酸エステル（理研ビタミン株式会社製）を用いたことを除いては、実施例１と同様の方法で活性エネルギー線硬化型防曇性組成物を製造した。
【０１１１】
［実施例３］
リケマールＡに代えて、ソルビタンラウリン酸エステル（理研ビタミン株式会社製）を用いたことを除いては、実施例１と同様の方法で活性エネルギー線硬化型防曇性組成物を製造した。
【０１１２】
［実施例４］
使用するアロニックスＭ−４０４を２０部、リケマールＡを３０部、ＡＣＭＯを５０部に変更したことを除いては、実施例１と同様の方法で活性エネルギー線硬化型防曇性組成物を製造した。
【０１１３】
［実施例５］
使用するアロニックスＭ−４０４を２０部、リケマールＡを４０部、ＡＣＭＯを４０部に変更したことを除いては、実施例１と同様の方法で活性エネルギー線硬化型防曇性組成物を製造した。
【０１１４】
［実施例６］
アロニックスＭ−４０４を４０部、リケマールＡを１０部、ＡＣＭＯを３０部に変更し、かつ、ポリエチレングリコール（２００）ジアクリレート（重量平均分子量：３０８、第一工業製薬株式会社製）２０部をさらに混合したことを除いては、実施例１と同様の方法で活性エネルギー線硬化型防曇性組成物を製造した。
【０１１５】
［実施例７］
アロニックスＭ−４０４を４０部、リケマールＡを３０部、ＡＣＭＯを１０部、ポリエチレングリコール（２００）ジアクリレートを２０部に変更したことを除いては、実施例６と同様の方法で活性エネルギー線硬化型防曇性組成物を製造した
［実施例８］
アロニックスＭ−４０４を３０部、リケマールＡを２０部、ＡＣＭＯを２０部、ポリエチレングリコール（２００）ジアクリレートを３０部に変更した、かつ、不飽和基含有オリゴマーであるユニディック（登録商標）１７−８０６（紫外線硬化型ウレタンアクリレート、ＤＩＣ株式会社製）１０部をさらに混合したことを除いては、実施例６と同様の方法で活性エネルギー線硬化型防曇性組成物を製造した。
【０１１６】
［実施例９］
アロニックスＭ−４０４を３０部、リケマールＡを２０部、ＡＣＭＯを２０部、ポリエチレングリコール（２００）ジアクリレートを３０部に変更したことを除いては、実施例６と同様の方法で活性エネルギー線硬化型防曇性組成物を製造した
［実施例１０］
アロニックスＭ−４０４を２５部、リケマールＡを５部、ＡＣＭＯを２０部、ポリエチレングリコール（２００）ジアクリレートを３０部に変更した、かつ、不飽和基含有オリゴマーであるユニディック（登録商標）１７−８０６（紫外線硬化型ウレタンアクリレート、ＤＩＣ株式会社製）２０部をさらに混合したことを除いては、実施例６と同様の方法で活性エネルギー線硬化型防曇性組成物を製造した。
【０１１７】
［実施例１１］
アロニックスＭ−４０４を１０部、リケマールＡを２０部、ＡＣＭＯを４０部、ポリエチレングリコール（２００）ジアクリレートを３０部に変更したことを除いては、実施例６と同様の方法で活性エネルギー線硬化型防曇性組成物を製造した
［比較例１］
二官能（メタ）アクリレートであるトリプロピレングリコールジアクリレート（ＴＰＧＤＡ）（東亞合成株式会社製）３０部と、リケマールＡ２０部と、ＡＣＭＯ２０部と、ポリエチレングリコール（２００）ジアクリレート３０部と、イルガキュア（登録商標）１８４Ｄ  ３部と、を混合して活性エネルギー線硬化型防曇性組成物を製造した。
【０１１８】
実施例１〜１１で製造した活性エネルギー線硬化型防曇性組成物の構成を下記表１に示す。なお、表１中における「質量％」は、重合性化合物および非イオン性防曇剤の総質量に対する割合を示す。
【０１１９】
【表１】
2018090685.tif 000002
【０１２０】
＜活性エネルギー線硬化型防曇性組成物の評価＞
実施例１〜１１および比較例１で製造した活性エネルギー線硬化型防曇性組成物について、各種評価を行った。
【０１２１】
［試料の作製］
活性エネルギー線硬化型防曇性組成物を、ガラス板（厚さ：０．２ｃｍ、面積：７ｃｍ×１５ｃｍ）に、膜厚が５０μｍとなるように塗布し、７０℃で５分乾燥して塗膜を得た。得られた塗膜を、高圧水銀ランプにて１０００ｍＪ／ｃｍ２の条件で紫外線照射をし、得られるガラス板と硬化物との積層体を試料とした。
【０１２２】
［硬度の評価］
作製した試料について、鉛筆硬度測定を行い、以下の基準に従って硬度の評価を行った。
【０１２３】
ＪＩＳ  Ｋ５６００−５−４（１９９９）に準拠し、試料の硬化物表面の鉛筆硬度を７５０ｇ荷重条件下で測定した。１つの硬度につき５回測定を行い、傷が付かなかった測定が４回以上あった硬度を積層フィルムの表面硬度とした。
【０１２４】
５：３Ｈ以上
４：２Ｈ
３：Ｈ
２：Ｆ
１：ＨＢ以下
【０１２５】
得られた結果を下記表２に示す。
【０１２６】
［塗膜外観の評価］
作製した試料について、硬化物を剥離し、ヘーズコンピュータＨＺ−２（スガ試験機株式会社製）を用いて硬化物のヘーズ値を測定し、得られたヘーズ値について、以下の基準に従って塗膜外観の評価を行った。
【０１２７】
５：０．３未満
４：０．３以上１．０未満
３：１．０以上２．０未満
２：２．０以上５．０未満
１：５．０以上
【０１２８】
得られた結果を下記表２に示す。
【０１２９】
［耐水性の評価］
作製した試料について、２５℃の蒸留水に浸漬して３時間静置した。浸漬後の試料について、上記塗膜外観の評価と同様の方法で硬化物のヘーズ値を測定し、得られたヘーズ値について、以下の基準に従って耐水性の評価を行った。
【０１３０】
５：０．５未満
４：０．５以上２．０未満
３：２．０以上４．０未満
２：４．０以上６．０未満
１：６．０以上
【０１３１】
得られた結果を下記表２に示す。
【０１３２】
［防曇性の評価］
作製した試料を、９０℃の温水の入った容器の上部（容器中の温水表面から３ｃｍの位置）に、試料の硬化物の全面が蒸気に接するようにして３秒間保持した。その後、２５℃、相対湿度５０％の状態で曇りが完全に消える時間を測定し、以下の基準に従って防曇性の評価を行った。
【０１３３】
５：全く曇りを生じず
４：１秒以内に曇り消失
３：３秒以内に曇り消失
２：１０秒以内に曇り消失
１：１０秒を超えても曇り消失せず
【０１３４】
得られた結果を下記表２に示す。
【０１３５】
【表２】
2018090685.tif 000003
【０１３６】
表２の結果から、実施例１〜１１の活性エネルギー線硬化型防曇性組成物は、得られる硬化物の硬度および塗膜外観が優れており、得られる硬化物が高硬度かつ高い透明性を有することが分かる。
【０１３７】
他方、比較例１の活性エネルギー線硬化型防曇性組成物は、一定の透明性は有するものの、多官能（メタ）アクリレートではなく、二官能（メタ）アクリレートを使用しているため、硬度が低いことが分かる。